РАЗВЕТВЛЁННЫЕ ПОЛИЭФИР-УРЕТАНОВЫЕ СМОЛЫ И ВКЛЮЧАЮЩИЕ ИХ ПОКРЫТИЯ

1. Неотверждённая разветвлённая полиэфир-уретановая смола, полученная путём свободнорадикальной полимеризации двойных связей ненасыщенного полиэфир-уретанового форполимера, включающая:
b) сегмент полиола;
c) ненасыщенную поликарбоновую кислоту и/или её ангидрид и/или эфир; и
d) уретановый сегмент.
2. Полиэфир-уретановая смола по п. 1, в которой сегмент полиола включает неопентилгликоль и сегмент ненасыщенной поликарбоновой кислоты, ангидрида и/или эфира включает малеиновую кислоту, малеиновый ангидрид и/или эфир малеиновой кислоты.
3. Полиэфир-уретановая смола по п. 1, в которой полиэфир-уретановый форполимер подвергают взаимодействию с карбоновой кислотой, ангидридом или сложным эфиром и нейтрализуют амином до свободнорадикальной полимеризации.
4. Полиэфир-уретановая смола по п. 3, в которой карбоновая кислота включает 2,2-диметилолпропионовую кислоту и амин включает триэтиламин.
5. Полиэфир-уретан по п. 1, в котором уретановый сегмент сформирован реакцией изоцианата, по меньшей мере, с одной гидроксильной группой сегмента полиола.
6. Полиэфир-уретан по п. 1, в котором изоцианат включает изофорондиизоцианат.
7. Полиэфир-уретановая смола по п. 1, в которой свободнорадикальную полимеризацию проводят в водном растворе.
w
8. Полиэфир-уретановая смола по п. 1, в которой M полиэфир-уретановой смолы составляет 15000-1000000 определенную гель-проникающей хроматографией с использованием полистирольного стандарта для калибровки.
W
9. Полиэфир-уретановая смола по п. 1, в которой M полиэфир-уретановой смолы составляет 30000 или выше определенную гель-проникающей хроматографией с использованием полистирольного стандарта для калибровки.
W
10. Полиэфир-уретановая смола по п. 1, в которой M, полиэфир-уретанового форполимера составляет 2500 или выше определенную гель-проникающей хроматографией с использованием полистирольного стандарта для калибровкию.
11. Полиэфир-уретановая смола по п. 1, причём полиэфир-уретановая смола не содержит (мет)акрилата или его остатков.
12. Полиэфир-уретановая смола по п. 1, в которой полиэфир-уретановая смола имеет гидроксильное число 75-120 мг КОН на грамм, измеренное по методу ASTM D4274.
13. Композиция покрытия, включающая полиэфир-уретановую смолу по п. 1, и её сшивающий агент.
14. Композиция покрытия по п. 13, имеющая стойкость к расщеплению менее 2, измеренную с помощью модели 508 для ударных испытания по Эриксену, работающей при 2 бар и 25°C.
15. Композиция покрытия по п. 13, в которой сегмент полиола включает неопентилгликоль и сегмент ненасыщенной поликарбоновой кислоты, ангидрида и/или эфира включает малеиновую кислоту, малеиновый ангидрид и/или эфир малеиновой кислоты.
16. Композиция покрытия по п. 13, в котором покрытие представляет собой базовое покрытие.
17. Подложка, покрытая, по меньшей мере, частично композицией покрытия по п. 13.
18. Подложка по п. 17, причём подложка является частью транспортного средства.
19. Способ формирования системы многослойного покрытия на подложке, включающий:
формирование первого слоя базового покрытия, по меньшей мере, на части подложки путём нанесения первой композиции базового покрытия, по меньшей мере, на часть подложки;
необязательно, сушку или отверждение первого слоя базового покрытия;
формирование второго слоя базового покрытия, по меньшей мере, на части первого слоя базового покрытия путём нанесения второй композиции базового покрытия, которая является такой же или отличной от первой композиции базового покрытия, непосредственно, по меньшей мере, на часть первого слоя базового покрытия;
необязательно, сушку или отверждение второго слоя базового покрытия; и
отверждение любого слоя неотверждённого покрытия,
причём, по меньшей мере, одна из первой композиции базового покрытия и второй композиции базового покрытия включает композицию покрытия по п. 13.
20. Способ по п. 19, дополнительно включающий формирование прозрачной композиции, по меньшей мере, на части второго слоя базового покрытия путём нанесения композиции прозрачного покрытия, по меньшей мере, на часть второго слоя базового покрытия.
21. Способ по п. 19, дополнительно включающий формирование электроосаждением слоя покрытия путём электроосаждения электроосаждаемой композиции покрытия, по меньшей мере, на часть подложки до стадии формирования первого слоя базового покрытия.
22. Способ по п. 19, в котором вторая композиция базового покрытия отличается от первой композиции базового покрытия.
23. Способ по п. 19, в котором вторая композиция базового покрытия включает композицию покрытия по п. 13.
24. Неотверждённая разветвлённая полиэфир-уретановая смола, полученная:
а) свободнорадикальной полимеризацией двойной связи, по меньшей мере, одного ненасыщенного полиэфирного форполимера, имеющего гидроксильную функциональную группу для формирования полиэфирного полимера и
b) взаимодействие полиэфирного полимера стадии а) с изоцианатом,
причём полиэфирный форполимер включает:
i) сегмент полиола; и
ii) сегмент ненасыщенной поликарбоновой кислоты и/или ангидрида и/или эфира.
25. Полиэфир-уретановая смола по п. 24, в которой продукт реакции стадии b) подвергают взаимодействию с карбоновой кислотой и нейтрализуют амином и диспергируют в воде.
26. Полиэфир-уретановая смола по п. 24, в которой изоцианат включает изофорондиизоцианат.
27. Неотверждённая разветвлённая полиэфир-уретановая смола, полученная путём свободнорадикальной полимеризации двойной связи первого ненасыщенного полиэфирного форполимера и двойной связи второго ненасыщенного полиэфирного форполимера, приём каждый форполимер независимо включает:
а) сегмент полиола; и
b) сегмент ненасыщенной поликарбоновой кислоты и/или ангидрида и/или эфира; и в которой, по меньшей мере, один из ненасыщенных полиэфирных форполимеров включает уретановый сегмент и форполимеры являются одинаковыми или различными.